(57)【要約】【課題】トルマリンを含有する建材の機能を高め、充分にマイナスイオン生成作用のあるトルマリン含有の建材とすることである。【解決手段】樹脂系基材に平均粒径５μｍ〜１．５ｍｍのトルマリン粉末が分散状態に配合された成形体からなり、この成形体の表面にトルマリン粉末が露出するように研磨面を形成してなる台所用、化粧室用または浴室用のタイル状化粧材などに用いる樹脂系建材とする。成形体の表面に露出するトルマリン粉末が、空気中の水蒸気に直接触れやすくなり、建材は保湿材などを配合せずとも、効率よくマイナスイオンを発生する。【選択図】　なし【特許請求の範囲】
【請求項１】
樹脂系基材にトルマリン粉末が分散状態に配合された成形体からなり、この成形体の表面にトルマリン粉末が露出するように研磨面を形成してなる樹脂系建材。
【請求項２】
トルマリン粉末が、平均粒径５μｍ〜１．５ｍｍのトルマリン粉末である請求項１に記載の樹脂系建材。
【請求項３】
樹脂系建材が、台所用、化粧室用または浴室用のタイル状化粧材である請求項１記載の樹脂系建材。
【発明の詳細な説明】
【０００１】
【発明の属する技術分野】
この発明は建物の内装材その他の建築材料に用いられる樹脂系建材に関する。
【０００２】
【従来の技術】
近年、健康的な生活環境について身近な素材とヒトの健康との関連性についての関心が高まり、空気中に浮遊するマイナス電気を帯びた微小な水滴等の粒子（以下、マイナスイオンと称する。）についてヒトの健康に対する影響が考慮され、特に健康に良いと言われるマイナスイオンを発生させる空調装置や装飾品その他の生活用品が市販されている。
【０００３】
通常、人工的にこれらのイオンを空気中に生成させる装置には、放電、放射線、紫外線によって酸素分子をラジカルにし、空気中で発生したオゾンの分解過程でマイナスイオンを発生させる機構が必要である。
【０００４】
一方、天然の放射性鉱物の一種であるトルマリン鉱石（電気石とも称される。）は、ホウ素を含むケイ酸塩類鉱物であり、その結晶構造（三方異極反面像族に属する極性結晶体）により外部から電場を与えられなくても電気分極をしているものである。この電気分極は、９５０〜１０００℃という高温に加熱されない限り変化しないので、ヒトの生活環境で通常の使用状態である限り、永久分極している。
【０００５】
従って、微小な水滴等の粒子を含んでいる大気がトルマリンに接すると、水分子が電気分解作用を受けてマイナスの電気を帯び、ヒドロキシルマイナスイオンを生成すると考えられている。
【０００６】
そして、このような空気中のマイナスイオン効果を期待して、トルマリン粉末を含有する壁材用組成物が健康に有用であることが、特開２００１−２８８３７６号公報に記載されている。
【０００７】
【発明が解決しようとする課題】
しかし、上記した従来技術における壁材用組成物は、化粧壁を形成するための左官作業用の半固形状のものであり、これに含有されるトルマリン粉末は化粧壁の内部に分散し、効率よく作用するために表面に露出していないという問題点がある。
【０００８】
このような壁材用組成物は、たとえ樹脂を主成分としたものでも同様な欠点を有しており、必要に応じて保湿材などを添加して用いなければ、充分に機能しない欠点がある。
【０００９】
そこで、この発明の課題は、上記した問題点を解決して、トルマリンを含有する建材の機能を高め、充分にマイナスイオン生成作用のあるトルマリン含有の建材とすることである。
【００１０】
特に、保湿材などを配合せずともよくマイナスイオンを発生する樹脂系建材とすることである。
【００１１】
【課題を解決するための手段】
上記の課題を解決するために、この発明においては、樹脂系基材にトルマリン粉末が分散状態に配合された成形体からなり、この成形体の表面にトルマリン粉末が露出するように研磨面を形成してなる樹脂系建材としたのである。
【００１２】
上記したように構成されるこの発明の樹脂系建材は、成形体の表面を覆っている樹脂リッチの層が研磨されて削り取られ、その下にあるトルマリン粉末を均一に分散保持した層が露出することにより、トルマリン粉末の粒子が表面（研磨面）に接している。
【００１３】
そのため、成形体の表面に露出するトルマリン粉末が、空気中の水蒸気に直接触れやすく、水蒸気はマイナスイオンに効率よく変化する。
【００１４】
したがって、特に、樹脂系基材に対して保湿材などを配合せずとも、効率よくマイナスイオンを発生する樹脂系建材となる。
【００１５】
また、上記の作用を充分に奏するように、トルマリン粉末を樹脂中に均一分散させるため、平均粒径５μｍ〜１．５ｍｍのトルマリン粉末である樹脂系建材とすることが好ましい。
【００１６】
また、このような樹脂系建材は、台所用、化粧室用または浴室用のタイル状化粧材に使用すると、これらは高湿度の雰囲気で使用されるため、水蒸気によく接して多くのマイナスイオンを発生させることができる。
【００１７】
【発明の実施の形態】
この発明に用いる樹脂系基材は、比較的に耐水性の良い樹脂であれば良く、例えば、エポキシ樹脂、ポリウレタン樹脂、アクリル樹脂、ポリエステル樹脂、フェノール樹脂、ポリオレフィン系樹脂などが挙げられる。このうち、人造大理石に用いられるような樹脂も好ましい材料であり、ポリエステル、アクリルは硬質で表面研磨が良好に行えるものである。
【００１８】
この発明に用いるトルマリン粉末は、トルマリン鉱石または人造トルマリンのいずれであっても良く、すなわち宝石に用いられるような純粋なもの、または不純物の混じった鉱石であってもよい。
【００１９】
トルマリンの一般式は、ＸＹ９Ｂ３Ｓｉ６Ｏ（Ｏ，ＯＨ，Ｆ）４（但し、式中Ｘ＝Ｃａ，Ｎａ，Ｍｎであり、Ｙ＝Ｍｇ，Ｆｅ，Ａｌ，Ｃｒ，Ｍｎ，Ｔｉ，Ｌｉである。）で示される。すなわち、トルマリン鉱石は、化学成分によってドラバイト（不透明で黄色、暗緑色、褐色など）、ショール（不透明で黒色）、エルバイト、チラサイトのいずれであってもよい。
【００２０】
トルマリン粉末は、平均粒径５μｍ〜１．５ｍｍの粉末が好ましい。なぜなら、５μｍ未満の微細な粉末では、結晶構造による安定した電気分極状態でなくなってマイナスイオンの発生の効率が悪くなり、また平均粒径１．５ｍｍを超える粗粒子では、分散状態が悪く、または成形体の表層に粒子が存在する密度が少なく、多量に切削するような研磨面を形成せねばならなくなって、実用性を失するからである。また、成形体の表面に均一にかつランダムに現れて人造御影石のように美感を高めるためには、トルマリン粉末は、平均粒径５０μｍ〜１ｍｍの粉末を採用することが好ましい。
【００２１】
このようなトルマリン粉末は、前記した樹脂系基材１００重量部に対して５〜６０重量部を配合して樹脂系建材とすることが好ましい。５重量部未満の配合量では、マイナスイオンの発生効率が低く、６０重量部を超えて配合してもそれ以上に効率よくマイナスイオンの発生効率を高めることができないからである。
【００２２】
建材の材料段階での成形方法は、注型法、プレス成形法（ＢＭＣ）などがあり、アクリル系樹脂には真空成形法も採用できる。
【００２３】
研磨面は、定法にしたがって成形体の表面を砥石研磨剤、バフなどで研磨することによる。通常研磨する厚さは、光沢面が得られ、トルマリン粉末の分散状態が肉眼で明瞭に観察できる程度に研磨すればよく、通常、１００〜５００μｍの厚さを研磨すれば充分である。
【００２４】
【実施例および比較例】
〔実施例〕
ポリメチルメタクリレート１００重量部に対して、平均粒径０．５ｍｍのトルマリン粉末１００重量部をよく混合し、分散状態に配合された材料を注型成形によって、直径９ｃｍ、厚さ８ｍｍの円盤形の試験片を作製した。この成形体の片側の平面を研磨砥石およびバフにて約２００μｍ研磨し、トルマリン粉末が露出するように研磨面（艶あり）を形成した。
【００２５】
得られた実施例と比較例の試験片に対して、それぞれ２５℃、湿度６０％の条件で、１０分間のマイナスイオンの発生量をシグマテック社製のイオンカウンタＳＣ−５０で測定した。
【００２６】
イオンカウンタ測定グラフの結果を図１に示した。
【００２７】
〔比較例〕
研磨工程を省略したこと以外は、同様にして直径９ｃｍ、厚さ８ｍｍの円盤形の試験片（艶なし）を作製した。
【００２８】
実施例と全く同様の条件で測定したイオンカウンタ測定グラフの結果を図２に示した。
【００２９】
図１および図２の結果からも計測開始後３〜７分の安定した測定状態において比較例の円盤では平均７００個／ｃｃのマイナスイオン発生量であったのに対して、実施例の円盤は、８５０個／ｃｃとという比較例より２０％多いマイナスイオン発生量であった。
【００３０】
【発明の効果】
この発明は、以上説明したように、樹脂系基材にトルマリン粉末を分散状態に配合した成形体の表面に、トルマリン粉末が露出するように研磨面を形成した樹脂系建材としたので、成形体の表面に露出するトルマリン粉末が、空気中の水蒸気に直接触れやすくなり、水蒸気はマイナスイオンに効率よく変化するようになり、建材は保湿材などを配合せずとも、効率よくマイナスイオンを発生するという利点がある。
【００３１】
また、樹脂系建材が、台所用、化粧室用または浴室用のタイル状化粧材である場合には、水蒸気が多量に存在する環境で使用されるので、さらに優れたマイナスイオン発生効果がある。
【図面の簡単な説明】
【図１】実施例のイオン数と測定時間の関係を示すイオンカウンタ測定グラフ
【図２】比較例のイオン数と測定時間の関係を示すイオンカウンタ測定グラフ
【図１】
2004036127.tif 000002
【図２】
2004036127.tif 000003